(57)【要約】【課題】高い耐熱性、高いイオン透過性を有し、しかも高い電流レートにおける高出力を要求される非水電解質二次電池用のセパレータに求められる特性、すなわち大電流放電特性（レート特性）をさらにより高めることのできるセパレータを与える多孔質フィルムを提供する。【解決手段】耐熱樹脂と２種以上のフィラーとを含有してなり、該２種以上のフィラーのそれぞれにつき構成する粒子の平均粒子径を測定して得られる値のうち、１番目に大きい値をＤ1、２番目に大きい値をＤ2としたとき、Ｄ2／Ｄ1の値が０．１５以下である多孔質フィルム。Ｄ1が０．１μｍ以上１μｍ以下であり、Ｄ2が０．０１μｍ以上０．１μｍ未満である前記の多孔質フィルム。フィラーを構成する粒子のすべてがアルミナ粒子である前記の多孔質フィルム。【選択図】なし【特許請求の範囲】
【請求項１】
耐熱樹脂と２種以上のフィラーとを含有してなり、該２種以上のフィラーのそれぞれにつき構成する粒子の平均粒子径を測定して得られる値のうち、１番目に大きい値をＤ1、２番目に大きい値をＤ2としたとき、Ｄ2／Ｄ1の値が０．１５以下である多孔質フィルム。
【請求項２】
厚みが１μｍ以上５０μｍ以下である請求項１記載の多孔質フィルム。
【請求項３】
全フィラーの重量を１００としたとき、構成する粒子の平均粒子径がＤ1であるフィラーの重量および構成する粒子の平均粒子径がＤ2のフィラーの重量が９０以上である請求項１または２記載の多孔質フィルム。
【請求項４】
Ｄ1が０．１μｍ以上であり、Ｄ2が０．１μｍ未満である請求項１〜３のいずれかに記載の多孔質フィルム。
【請求項５】
Ｄ1が１０μｍ以下である請求項１〜４のいずれかに記載の多孔質フィルム。
【請求項６】
Ｄ1が０．１μｍ以上１μｍ以下であり、Ｄ2が０．０１μｍ以上０．１μｍ未満である請求項４または５記載の多孔質フィルム。
【請求項７】
フィラーを構成する粒子のすべてがアルミナ粒子である請求項１〜６のいずれかに記載の多孔質フィルム。
【請求項８】
フィラーを構成する粒子の一部または全部が略球状粒子である請求項１〜７のいずれかに記載の多孔質フィルム。
【請求項９】
多孔質フィルムの総重量を１００としたとき、前記フィラーの重量が２０以上９５以下である請求項７または８記載の多孔質フィルム。
【請求項１０】
耐熱樹脂が含窒素芳香族重合体である請求項１〜９のいずれかに記載の多孔質フィルム。
【請求項１１】
請求項１〜１０のいずれかに記載の多孔質フィルムからなるセパレータ。
【発明の詳細な説明】
【技術分野】
【０００１】
本発明は、多孔質フィルムに関する。詳しくは、非水電解質二次電池、キャパシター等に用いられる多孔質フィルムに関する。
【背景技術】
【０００２】
多孔質フィルムは微細孔を有するフィルムであり、セパレータとして、リチウムイオン二次電池、リチウムポリマー二次電池などの非水電解質二次電池、キャパシター等に用いられている。セパレータには、正極−負極間の短絡などにできるだけ耐え得る高い耐熱性、さらには、その電気容量を大きくするための高いイオン透過性が求められる。これらを解決するセパレータとして、特許文献１に、含窒素芳香族重合体およびセラミック粉末を含有するセパレータが開示されている。
【０００３】
【特許文献１】特開２０００−３０６８６号公報
【発明の開示】
【発明が解決しようとする課題】
【０００４】
しかしながら、上述のセパレータは、高い耐熱性、高いイオン透過性を有するものの、高い電流レートにおける高出力を要求される非水電解質二次電池、具体的には自動車用や電動工具等のパワーツール用の非水電解質二次電池用としては、完璧であるとまではいえない。本発明の目的は、高い耐熱性、高いイオン透過性を有し、しかも高い電流レートにおける高出力を要求される非水電解質二次電池用のセパレータに求められる特性、すなわち大電流放電特性（レート特性）をさらにより高めることのできるセパレータを与える多孔質フィルムを提供することにある。
【課題を解決するための手段】
【０００５】
本発明者らは、上記の課題を解決すべく、鋭意研究を重ねた結果、本発明に至った。すなわち本発明は、以下の発明を提供する。
＜１＞耐熱樹脂と２種以上のフィラーとを含有してなり、該２種以上のフィラーのそれぞれにつき構成する粒子の平均粒子径を測定して得られる値のうち、１番目に大きい値をＤ1、２番目に大きい値をＤ2としたとき、Ｄ2／Ｄ1の値が０．１５以下である多孔質フィルム。
＜２＞厚みが１μｍ以上５０μｍ以下である前記＜１＞記載の多孔質フィルム。
＜３＞全フィラーの重量を１００としたとき、構成する粒子の平均粒子径がＤ1であるフィラーの重量および構成する粒子の平均粒子径がＤ2のフィラーの重量が９０以上である前記＜１＞または＜２＞記載の多孔質フィルム。
＜４＞Ｄ1が０．１μｍ以上であり、Ｄ2が０．１μｍ未満である前記＜１＞〜＜３＞のいずれかに記載の多孔質フィルム。
＜５＞Ｄ1が１０μｍ以下である前記＜１＞〜＜４＞のいずれかに記載の多孔質フィルム。
＜６＞Ｄ1が０．１μｍ以上１μｍ以下であり、Ｄ2が０．０１μｍ以上０．１μｍ未満である前記＜４＞または＜５＞記載の多孔質フィルム。
＜７＞フィラーを構成する粒子のすべてがアルミナ粒子である前記＜１＞〜＜６＞のいずれかに記載の多孔質フィルム。
＜８＞フィラーを構成する粒子の一部または全部が略球状粒子である前記＜１＞〜＜７＞のいずれかに記載の多孔質フィルム。
＜９＞多孔質フィルムの総重量を１００としたとき、前記フィラーの重量が２０以上９５以下である前記＜７＞または＜８＞記載の多孔質フィルム。
＜１０＞耐熱樹脂が含窒素芳香族重合体である前記＜１＞〜＜９＞のいずれかに記載の多孔質フィルム。
＜１１＞前記＜１＞〜＜１０＞のいずれかに記載の多孔質フィルムからなるセパレータ。
【発明の効果】
【０００６】
本発明によれば、高い耐熱性、高いイオン透過性を有し、しかも高い電流レートにおける高出力を要求される非水電解質二次電池、具体的には自動車用や電動工具等のパワーツール用の非水電解質二次電池用のセパレータに求められる特性、すなわち大電流放電特性（レート特性）をさらにより高めることのできるセパレータを与える多孔質フィルムを提供することができ、本発明の多孔質フィルムは、非水電解質二次電池、キャパシター用のセパレータとして好適であり、本発明は工業的に極めて有用である。
【発明を実施するための最良の形態】
【０００７】
本発明は、耐熱樹脂と２種以上のフィラーとを含有してなり、該２種以上のフィラーのそれぞれにつき構成する粒子の平均粒子径を測定して得られる値のうち、１番目に大きい値をＤ1、２番目に大きい値をＤ2としたとき、Ｄ2／Ｄ1の値が０．１５以下である多孔質フィルムを提供する。このような構成により、本発明においては、多孔質フィルムの微細孔において、サイズが比較的小さな微細孔と、サイズが比較的大きな微細孔と、がバランス良く生じる。本発明においては、そのサイズが比較的小さな微細孔の構造により、多孔質フィルムの耐熱性を高めることができ、サイズが比較的大きな微細孔の構造により、イオン透過性を高め、非水電解質二次電池に用いた場合には、そのレート特性を向上することができたものと、本発明者らは考えている。
【０００８】
本発明においては、厚みが１μｍ以上５０μｍ以下であることが好ましく、厚みが５μｍ以上３０μｍ以下、さらには５μｍ以上２０μｍ以下、と比較的薄くすることにより、イオン透過性をより高めることができる。
【０００９】
また、本発明の多孔質フィルムの微細孔は、その孔のサイズ（直径）は通常３μｍ以下、好ましくは１μｍ以下、である。孔のサイズは、用いるフィラーの平均粒子径、フィラーの材質、多孔質フィルムにおけるフィラーの含有量等を適宜設定することにより、制御可能である。本発明においては、上記の比較的小さな微細孔のサイズが０．１μｍ未満、比較的小さな微細孔のサイズが０．１μ以上１μｍ以下であるとよい。また、本発明の多孔質フィルムの空孔率は、通常３０〜８０体積％、好ましくは４０〜７０体積％である。
【００１０】
本発明は、耐熱樹脂と２種以上のフィラーとを含有してなり、該２種以上のフィラーのそれぞれにつき構成する粒子の平均粒子径を測定して得られる値のうち、１番目に大きい値をＤ1、２番目に大きい値をＤ2としたとき、Ｄ2／Ｄ1の値が０．１５以下である多孔質フィルムを提供する。本発明において、平均粒子径は、走査型電子顕微鏡写真から測定される値を用いる。すなわち、多孔質フィルムの表面または断面の走査型電子顕微鏡写真に撮影されている粒子（フィラー粒子）をそのサイズ別に分類して、各分類における平均粒子径の値のうち、１番目に大きい値をＤ1、２番目に大きい値をＤ2としたとき、Ｄ2／Ｄ1の値が０．１５以下となる。本発明において、平均粒子径は、上記の各分類において２５個ずつ粒子を任意に抽出して、それぞれにつき粒子径（直径）を測定して、２５個の粒子径の平均値を平均粒子径とする。なお、本発明において、フィラーを構成する粒子は、フィラーを構成する一次粒子のことを意味する。
【００１１】
また、本発明の多孔質フィルムの製造時において、使用する２種以上のフィラーのそれぞれについて、走査型電子顕微鏡写真を撮影し、該写真に撮影されている２５個の粒子を任意に抽出して、粒子径を測定して、２５個の平均値を平均粒子径とし、それぞれのフィラーにおける平均粒子径の値のうち、１番目に大きい値をＤ1、２番目に大きい値をＤ2としたとき、Ｄ2／Ｄ1の値が０．１５以下となる。すなわち、本発明は、耐熱樹脂と２種以上のフィラーとを含有してなり、用いる２種以上のフィラーのそれぞれにつき構成する粒子の平均粒子径のうち、１番目に大きい値をＤ1、２番目に大きい値をＤ2としたとき、Ｄ2／Ｄ1の値が０．１５以下であるフィラーを用いて得られる多孔質フィルムを提供する。
【００１２】
また、本発明において、構成する粒子の平均粒子径がＤ1であるフィラーにおいて、構成する粒子の粒子径は、全て、Ｄ1の０．５倍〜２倍の範囲に入ることが好ましく、より好ましいのは０．７倍〜１．５倍の範囲、さらにより好ましいのは０．８倍〜１．２倍の範囲であり、粒度分布は狭いほうがよい。また、構成する粒子の平均粒子径がＤ2であるフィラーにおいて、構成する粒子の粒子径は、全て、Ｄ2の０．５倍〜２倍の範囲に入ることが好ましく、より好ましいのは０．７倍〜１．５倍の範囲、さらにより好ましいのは０．８倍〜１．２倍の範囲であり、粒度分布は狭いほうがよい。このようにすることで、本発明の効果をより高めることができる。
【００１３】
本発明におけるＤ2／Ｄ1の値が０．１０以下であると、本発明の効果が、より高まる傾向にある。また、本発明において、全フィラーの重量を１００としたとき、構成する粒子の平均粒子径がＤ1であるフィラーの重量および構成する粒子の平均粒子径がＤ2のフィラーの重量が９０以上であることが好ましく、より好ましくは９５以上、さらにより好ましくは９９以上である。このように設定することで、本発明の効果はより高まる。
【００１４】
また、全フィラーの重量を１００としたとき、構成する粒子の平均粒子径がＤ1であるフィラーの重量は１０以上であることが好ましく、より好ましくは３０以上である。また、全フィラーの重量を１００としたとき、構成する粒子の平均粒子径がＤ2のフィラーの重量は１０以上であることが好ましく、より好ましくは３０以上である。また、さらにより好ましいのは、全フィラーの重量を１００としたとき、構成する粒子の平均粒子径がＤ1であるフィラーの重量：構成する粒子の平均粒子径がＤ2のフィラーの重量は、３０〜７０：７０〜３０である。
【００１５】
本発明において、電池の電気容量を高める観点からは、Ｄ1が１０μｍ以下であることが好ましい。Ｄ1は０．１μｍ以上であり、Ｄ2が０．１μｍ未満であることが好ましい。また、好ましくは、Ｄ1が０．１μｍ以上１μｍ以下であり、Ｄ2が０．０１μｍ以上０．１μｍ未満である。Ｄ1およびＤ2をこのように設定することで、本発明の効果はより高まる。
【００１６】
本発明において、耐熱樹脂としては、ポリアミド、ポリイミド、ポリアミドイミド、ポリカーボネート、ポリアセタール、ポリサルホン、ポリフェニレンサルファイド、ポリエーテルエーテルケトン、芳香族ポリエステル、ポリエーテルサルホン、ポリエーテルイミドを挙げることができ、耐熱性をより高める観点で、ポリアミド、ポリイミド、ポリアミドイミド、ポリエーテルサルホン、ポリエーテルイミドが好ましく、より好ましくは、ポリアミド、ポリイミド、ポリアミドイミドである。さらにより好ましくは、芳香族ポリアミド（パラ配向芳香族ポリアミド、メタ配向芳香族ポリアミド）、芳香族ポリイミド、芳香族ポリアミドイミド等の含窒素芳香族重合体であり、とりわけ好ましくは芳香族ポリアミド、製造面で、特に好ましいのは、パラ配向芳香族ポリアミド（以下、「パラアラミド」ということがある。）である。また、耐熱樹脂として、ポリ−４−メチルペンテン−１、環状オレフィン系重合体を挙げることもできる。
【００１７】
本発明においては、上記の耐熱樹脂を用いることにより、耐熱性を高めるすなわち、熱破膜温度を高めることができる。熱破膜温度は、耐熱樹脂の種類に依存するが、通常、熱破膜温度は１６０℃以上である。耐熱樹脂として、上記含窒素芳香族重合体を用いることにより、熱破膜温度を最大４００℃程度にまで高めることができる。また、ポリ−４−メチルペンテン−１を用いる場合には最大２５０℃程度、環状オレフィン系重合体を用いる場合には最大３００℃程度にまで、熱破膜温度をそれぞれ高めることができる。
【００１８】
上記パラアラミドは、パラ配向芳香族ジアミンとパラ配向芳香族ジカルボン酸ハライドの縮合重合により得られるものであり、アミド結合が芳香族環のパラ位またはそれに準じた配向位（例えば、４，４’−ビフェニレン、１，５−ナフタレン、２，６−ナフタレン等のような反対方向に同軸または平行に延びる配向位）で結合される繰り返し単位から実質的になるものである。具体的には、ポリ（パラフェニレンテレフタルアミド）、ポリ（パラベンズアミド）、ポリ（４，４’−ベンズアニリドテレフタルアミド）、ポリ（パラフェニレン−４，４’−ビフェニレンジカルボン酸アミド）、ポリ（パラフェニレン−２，６−ナフタレンジカルボン酸アミド）、ポリ（２−クロロ−パラフェニレンテレフタルアミド）、パラフェニレンテレフタルアミド／２，６−ジクロロパラフェニレンテレフタルアミド共重合体等のパラ配向型またはパラ配向型に準じた構造を有するパラアラミドが例示される。
【００１９】
前記の芳香族ポリイミドとしては、芳香族の二酸無水物とジアミンの縮重合で製造される全芳香族ポリイミドが好ましい。該二酸無水物の具体例としては、ピロメリット酸二無水物、３，３’，４，４’−ジフェニルスルホンテトラカルボン酸二無水物、３，３’，４，４’−ベンゾフェノンテトラカルボン酸二無水物、２，２’−ビス（３，４―ジカルボキシフェニル）ヘキサフルオロプロパン、３，３’，４，４’−ビフェニルテトラカルボン酸二無水物などがあげられる。該ジアミンの具体例としては、オキシジアニリン、パラフェニレンジアミン、ベンゾフェノンジアミン、３，３’−メチレンヂアニリン、３，３’−ジアミノベンソフェノン、３，３’−ジアミノジフェニルスルフォン、１，５’−ナフタレンジアミンなどがあげられるが、本発明は、これらに限定されるものではない。本発明においては、溶媒に可溶なポリイミドが好適に使用できる。このようなポリイミドとしては、例えば、３，３’，４，４’−ジフェニルスルホンテトラカルボン酸二無水物と、芳香族ジアミンとの重縮合物のポリイミドがあげられる。
【００２０】
前記の芳香族ポリアミドイミドとしては、芳香族ジカルボン酸および芳香族ジイソシアネートを用いてこれらの縮合重合から得られるもの、芳香族二酸無水物および芳香族ジイソシアネートを用いてこれらの縮合重合から得られるものが挙げられる。芳香族ジカルボン酸の具体例としてはイソフタル酸、テレフタル酸などが挙げられる。また芳香族二酸無水物の具体例としては無水トリメリット酸などが挙げられる。芳香族ジイソシアネートの具体例としては、４，４’−ジフェニルメタンジイソシアネート、２，４−トリレンジイソシアネート、２，６−トリレンジイソシアネート、オルソトリランジイソシアネート、ｍ−キシレンジイソシアネートなどが挙げられる。
【００２１】
次に、本発明におけるフィラーについて説明する。本発明において、フィラーは、その材質として、有機粉末、無機粉末またはこれらの混合物のいずれから選ばれるものであってもよい。
【００２２】
上記有機粉末としては、例えば、スチレン、ビニルケトン、アクリロニトリル、メタクリル酸メチル、メタクリル酸エチル、グリシジルメタクリレート、グリシジルアクリレート、アクリル酸メチル等の単独あるいは２種類以上の共重合体、ポリテトラフルオロエチレン、４フッ化エチレン−６フッ化プロピレン共重合体、４フッ化エチレン−エチレン共重合体、ポリビニリデンフルオライド等のフッ素系樹脂；メラミン樹脂；尿素樹脂；ポリオレフィン；ポリメタクリレート等の有機物からなる粉末が挙げられる。該有機粉末は、単独で用いてもよいし、２種以上を混合して用いることもできる。これらの有機粉末の中でも、化学的安定性の点で、ポリテトラフルオロエチレン粉末が好ましい。
【００２３】
上記の無機粉末としては、例えば、金属酸化物、金属窒化物、金属炭化物、金属水酸化物、炭酸塩、硫酸塩等の無機物からなる粉末が挙げられ、具体的に例示すると、アルミナ、シリカ、二酸化チタン、または炭酸カルシウム等からなる粉末が挙げられる。該無機粉末は、単独で用いてもよいし、２種以上を混合して用いることもできる。これらの無機粉末の中でも、化学的安定性の点で、アルミナ粉末が好ましい。ここで、フィラーを構成する粒子のすべてがアルミナ粒子であることがより好ましく、さらにより好ましいのは、フィラーを構成する粒子のすべてがアルミナ粒子であり、その一部または全部が略球状のアルミナ粒子である実施形態である。尚、本発明において、略球状のアルミナ粒子は、真球状粒子を含むものである。
【００２４】
本発明において、多孔質フィルムにおけるフィラーの含有量としては、フィラーの材質の比重にもよるが、多孔質フィルムの総重量を１００としたとき、フィラーの重量は、通常５以上９５以下であり、例えば、フィラーを構成する粒子のすべてがアルミナ粒子である場合には、多孔質フィルムの総重量を１００としたとき、フィラーの重量は、通常２０以上９５以下、好ましくは３０重量％以上９０重量％以下である。これらの範囲は、フィラーの材質の比重により、適宜設定できる。
【００２５】
本発明におけるフィラーの形状については、略球状、板状、柱状、針状、ウィスカー状、繊維状等が挙げられ、いずれの粒子も用いることができるが、均一な孔を形成しやすいことから、略球状粒子であることが好ましい。略球状粒子としては、粒子のアスペクト比（粒子の長径／粒子の短径）が１以上１．５以下の範囲の値である粒子が挙げられる。粒子のアスペクト比は、電子顕微鏡写真により測定することができる。
【００２６】
本発明においては、上記の中でも、耐熱樹脂としてパラ配向芳香族ポリアミドを用い、フィラーとして、構成する粒子の平均粒子径がＤ1（ここでＤ1は０．１μｍ以上１μｍ以下）であるフィラーおよび構成する粒子の平均粒子径がＤ2（ここでＤ2は０．０１μｍ以上０．１μｍ未満）であり、すべて略球状アルミナ粒子から構成されるフィラーを用いる組み合わせが特に好ましい。
【００２７】
本発明の多孔質フィルムにおいては、イオン透過性との観点から、ガーレー法による透気度において、透気度が５０〜５００秒／１００ｃｃであることが好ましく、５０〜３００秒／１００ｃｃであることがより好ましく、さらに好ましくは、５０〜２００秒／１００ｃｃである。
【００２８】
本発明の多孔質フィルムは、リチウムイオン二次電池、リチウムポリマー二次電池などの非水電解質二次電池用のセパレータとして特に有用であるが、水系電解質二次電池用、非水電解質一次電池用、キャパシター用のセパレータとしても、十分使用可能である。
【００２９】
次に、本発明の多孔質フィルムを製造する方法について説明する。
多孔質フィルムを作製する方法としては、耐熱樹脂とフィラーとを含有する塗工液を板状またはフィルム状の基材に塗工して多孔質フィルムを形成する方法等が挙げられ、具体的には以下のような工程を含む方法が挙げられる。
（ａ）耐熱樹脂１００重量部を含む極性有機溶媒溶液に、該耐熱樹脂１００重量部に対しフィラーを１〜１５００重量部分散したスラリー状塗工液を調製する。
（ｂ）該塗工液を基材に塗工し、塗工膜を形成する。
（ｃ）加湿、溶媒除去あるいは耐熱樹脂を溶解しない溶媒への浸漬等の手段で、前記塗工膜から耐熱樹脂を析出し、多孔質フィルムを形成させた後、必要に応じて乾燥後、必要に応じて基材から多孔質フィルムを剥離する。
【００３０】
また、前記の極性有機溶媒溶液において、耐熱樹脂がパラアラミドである場合には、極性有機溶媒としては、極性アミド系溶媒または極性尿素系溶媒を用いることができ、具体的には、Ｎ，Ｎ−ジメチルホルムアミド、Ｎ，Ｎ−ジメチルアセトアミド、Ｎ−メチル−２−ピロリドン（ＮＭＰ）、テトラメチルウレア等があげられるが、これらに限定されるものではない。
【００３１】
耐熱樹脂としてパラアラミドを用いる場合、パラアラミドの溶媒への溶解性を改善する目的で、パラアラミド重合時にアルカリ金属またはアルカリ土類金属の塩化物を添加することが好ましい。具体例としては、塩化リチウムまたは塩化カルシウムがあげられるが、これらに限定されるものではない。上記塩化物の重合系への添加量は、縮合重合で生成するアミド基１．０モル当たり０．５〜６．０モルの範囲が好ましく、１．０〜４．０モルの範囲がさらに好ましい。塩化物が０．５モル未満では、生成するパラアラミドの溶解性が不十分となる場合があり、６．０モルを越えると実質的に塩化物の溶媒への溶解量を越えるので好ましくない場合がある。一般には、アルカリ金属またはアルカリ土類金属の塩化物が２重量％未満では、パラアラミドの溶解性が不十分となる場合があり、１０重量％を越えてはアルカリ金属またはアルカリ土類金属の塩化物が極性アミド系溶媒または極性尿素系溶媒等の極性有機溶媒に溶解しない場合がある。
【００３２】
また、耐熱樹脂が芳香族ポリイミドである場合には、芳香族ポリイミドを溶解させる極性有機溶媒としては、アラミドを溶解させる溶媒として例示したもののほか、ジメチルスルホキサイド、クレゾール、およびｏ−クロロフェノール等が好適に使用できる。
【００３３】
フィラーを分散させてスラリー状塗工液を得る方法としては、その装置として、圧力式分散機（ゴーリンホモジナイザー、ナノマイザー）等を用いればよい。
【００３４】
スラリー状塗工液を塗工する方法としては、例えばナイフ、ブレード、バー、グラビア、ダイ等の塗工方法があげられ、バー、ナイフ等の塗工が簡便であるが、工業的には、溶液が外気と接触しない構造のダイ塗工が好ましい。また、塗工は２回以上行う場合もある。この場合、（ｃ）において多孔質フィルムを形成させた後に行うのが通常である。
【００３５】
基材の材質としては、ガラス、熱可塑性樹脂等を挙げることができるが、基材が、熱可塑性樹脂からなる多孔質フィルムである場合には、上記の（ｃ）における剥離の必要がない場合がある。この場合、本発明の多孔質フィルムと熱可塑性樹脂からなる多孔質フィルムとが積層されている積層多孔質フィルムが得られ、該フィルムもリチウムイオン二次電池、リチウムポリマー二次電池などの非水電解質二次電池用のセパレータとして特に有用であり、水系電解質二次電池用、非水電解質一次電池用、キャパシター用のセパレータとしても、十分使用可能である。
【００３６】
次に、本発明の多孔質フィルムをセパレータとして有する非水電解質二次電池について、該電池の例としてリチウムイオン二次電池を挙げて説明する。
【００３７】
リチウムイオン二次電池の製造には、公知の技術を使用すればよい。すなわち、例えば、正極集電体に正極用電極合剤が塗布されてなる正極シート、負極集電体に負極用電極合剤が塗布されてなる負極シートおよび本発明の多孔質フィルムをセパレータとして積層して巻回することにより得られる電極群を、電池缶などの容器内に収納した後、電解質が有機溶媒に溶解されてなる電解液を含浸させて製造することができる。
【００３８】
前記の電極群の形状としては、例えば、該電極群を巻回の軸と垂直方向に切断したときの断面が、円、楕円、長方形、角がとれたような長方形等となるような形状を挙げることができる。また、電池の形状としては、例えば、ペーパー型、コイン型、円筒型、角型などの形状を挙げることができる。
【００３９】
前記の正極シートとしては、通常、正極活物質、導電剤および結着剤を含む正極用電極合剤を正極集電体に塗布したものを用いる。正極用電極合剤としては、正極活物質としてリチウムイオンをドープ・脱ドープ可能な材料を含み、導電剤として炭素質材料を含み、結着剤として熱可塑性樹脂を含むものが好ましい。
【００４０】
前記正極活物質としては、具体的にはＶ、Ｍｎ、Ｆｅ、Ｃｏ、Ｎｉ、ＣｒおよびＴｉから選ばれる少なくとも１種の遷移金属元素と、Ｌｉ、Ｎａなどのアルカリ金属元素とを含有する金属複合酸化物が挙げられ、好ましくはα−ＮａＦｅＯ2型構造を母体とする複合酸化物が挙げられ、平均放電電位が高いという点で、より好ましくはコバルト酸リチウム、ニッケル酸リチウム、ニッケル酸リチウムのニッケルの一部をＭｎ、Ｃｏ等の他元素と置換されてなる複合酸化物を挙げることができる。また、リチウムマンガンスピネルなどのスピネル型構造を母体とする複合酸化物を挙げることもできる。
【００４１】
前記結着剤としては、熱可塑性樹脂を挙げることができ、具体的には、ポリビニリデンフロライド、ビニリデンフロライドの共重合体、ポリテトラフルオロエチレン、テトラフルオロエチレン−ヘキサフロロプロピレンの共重合体、テトラフルオロエチレン−パーフルオロアルキルビニルエーテルの共重合体、エチレン−テトラフルオロエチレンの共重合体、ビニリデンフロライド−ヘキサフルオロプロピレン−テトラフルオロエチレン共重合体、熱可塑性ポリイミド、カルボキシメチルセルロース、ポリエチレン、ポリプロピレンなどを挙げることができる。
【００４２】
前記導電剤としては、炭素質材料を挙げることができ、具体的には天然黒鉛、人造黒鉛、コークス類、カーボンブラックなどを挙げることができ、これらの２種以上を混合して用いてもよい。
【００４３】
前記正極集電体としては、Ａｌ、ステンレスなどを挙げることができ、軽量、安価、加工の容易性の観点でＡｌが好ましい。
正極集電体に前記の正極用電極合剤を塗布する方法としては、加圧成型による方法、溶媒などを用いて正極用電極合剤をペースト化し正極集電体上に塗布、乾燥後プレスし圧着する方法等が挙げられる。
【００４４】
前記の負極シートとしては、リチウムイオンをドープ・脱ドーブ可能な材料を含む負極用電極合剤を集電体に塗布したもの、リチウム金属、またはリチウム合金などを用いることができ、リチウムイオンをドープ・脱ドーブ可能な材料としては、具体的には、天然黒鉛、人造黒鉛、コークス類、カーボンブラック、熱分解炭素類、炭素繊維、有機高分子化合物焼成体などの炭素質材料が挙げられ、正極よりも低い電位でリチウムイオンのドープ・脱ドープを行うことができる酸化物、硫化物等のカルコゲン化合物を用いることもできる。炭素質材料としては、電位平坦性が高い点、平均放電電位が低い点などから、天然黒鉛、人造黒鉛等の黒鉛を主成分とする炭素質材料が好ましい。炭素質材料の形状としては、例えば天然黒鉛のような薄片状、メソカーボンマイクロビーズのような球状、黒鉛化炭素繊維のような繊維状、または微粉末の凝集体などのいずれでもよい。
前記の電解液が後述のエチレンカーボネートを含有しない場合において、ポリエチレンカーボネートを含有した負極用電極合剤を用いると、得られる電池のサイクル特性と大電流放電特性が向上することがあり好ましい。
【００４５】
上記の負極用電極合剤は、必要に応じて、結着剤を含有してもよい。結着剤としては、熱可塑性樹脂を挙げることができ、具体的には、ポリビニリデンフロライド、ポリビニリデンフロライドの共重合体、ビニリデンフロライド−ヘキサフロロプロピレン−テロラフロロエチレンの共重合体、熱可塑性ポリイミド、カルボキシメチルセルロース、ポリエチレン、ポリプロピレンなどを挙げることができる。
【００４６】
負極用電極合剤に含有されるリチウムイオンをドープ・脱ドーブ可能な材料として用いられる酸化物、硫化物等のカルコゲン化合物としては、周期率表の１３、１４、１５族の元素を主体とした結晶質または非晶質の酸化物、硫化物等のカルコゲン化合物が挙げられ、具体的には、スズ酸化物を主体とした非晶質化合物等が挙げられる。これらについても必要に応じて導電剤としての炭素質材料、結着剤としての熱可塑性樹脂を添加することができる。
【００４７】
前記負極シートに用いる負極集電体としては、Ｃｕ、Ｎｉ、ステンレスなどを挙げることができ、リチウムと合金を作り難い点、薄膜に加工しやすいという点で、Ｃｕが好ましい。該負極集電体に負極用電極合剤を塗布する方法としては、正極の場合と同様であり、加圧成型による方法、溶媒などを用いてペースト化し集電体上に塗布、乾燥後プレスし圧着する方法等が挙げられる。
【００４８】
前記の電解液としては、例えばリチウム塩を有機溶媒に溶解させた電解液を用いることができる。リチウム塩としては、ＬｉＣｌＯ4、ＬｉＰＦ6、ＬｉＡｓＦ6、ＬｉＳｂＦ6、ＬＩＢＦ4、ＬｉＣＦ3ＳＯ3、ＬｉＮ（ＳＯ2ＣＦ3）2、ＬｉＣ（ＳＯ2ＣＦ3）3、Ｌｉ2Ｂ10Ｃｌ10、低級脂肪族カルボン酸リチウム塩、ＬｉＡｌＣｌ4などが挙げられ、これらの２種以上の混合物を使用してもよい。リチウム塩として、これらの中でもフッ素を含むＬｉＰＦ6、ＬｉＡｓＦ6、ＬｉＳｂＦ6、ＬｉＢＦ4、ＬｉＣＦ3ＳＯ3、ＬｉＮ（ＳＯ2ＣＦ3）2およびＬｉＣ（ＳＯ2ＣＦ3）3からなる群から選ばれた少なくとも１種を含むものを用いることが好ましい。
【００４９】
前記の電解液において、有機溶媒としては、例えばプロピレンカーボネート、エチレンカーボネート、ジメチルカーボネート、ジエチルカーボネート、エチルメチルカーボネート、４−トリフルオロメチル−１，３−ジオキソラン−２−オン、１，２−ジ（メトキシカルボニルオキシ）エタンなどのカーボネート類；１，２−ジメトキシエタン、１，３−ジメトキシプロパン、ペンタフルオロプロピルメチルエーテル、２，２，３，３−テトラフルオロプロピルジフルオロメチルエーテル、テトラヒドロフラン、２−メチルテトラヒドロフランなどのエーテル類；ギ酸メチル、酢酸メチル、γ−ブチロラクトンなどのエステル類；アセトニトリル、ブチロニトリルなどのニトリル類；Ｎ，Ｎ−ジメチルホルムアミド、Ｎ，Ｎ−ジメチルアセトアミドなどのアミド類；３−メチル−２−オキサゾリドンなどのカーバメート類；スルホラン、ジメチルスルホキシド、１，３−プロパンサルトンなどの含硫黄化合物、または上記の有機溶媒にさらにフッ素置換基を導入したものを用いることができるが、通常はこれらのうちの二種以上を混合して用いる。中でもカーボネート類を含む混合溶媒が好ましく、環状カーボネートと非環状カーボネート、または環状カーボネートとエーテル類の混合溶媒がさらに好ましい。環状カーボネートと非環状カーボネートの混合溶媒としては、動作温度範囲が広く、負荷特性に優れ、かつ負極の活物質として天然黒鉛、人造黒鉛等の黒鉛材料を用いた場合でも難分解性であるという点で、エチレンカーボネート、ジメチルカーボネートおよびエチルメチルカーボネートを含む混合溶媒が好ましい。また、特に優れた安全性向上効果が得られる点で、ＬｉＰＦ6等のフッ素を含むリチウム塩およびフッ素置換基を有する有機溶媒を含む電解液を用いることが好ましい。ペンタフルオロプロピルメチルエーテル、２，２，３，３−テトラフルオロプロピルジフルオロメチルエーテル等のフッ素置換基を有するエーテル類とジメチルカーボネートとを含む混合溶媒は、大電流放電特性にも優れており、さらに好ましい。
【００５０】
上記の電解液の代わりに固体電解質を用いれば、リチウムポリマー二次電池となる。固体電解質としては、例えばポリエチレンオキサイド系の高分子化合物、ポリオルガノシロキサン鎖もしくはポリオキシアルキレン鎖の少なくとも一種以上を含む高分子化合物などの高分子電解質を用いることができる。また、高分子に非水電解質溶液を保持させた、いわゆるゲルタイプのものを用いることもできる。またＬｉ2Ｓ−ＳｉＳ2、Ｌｉ2Ｓ−ＧｅＳ2、Ｌｉ2Ｓ−Ｐ2Ｓ5、Ｌｉ2Ｓ−Ｂ2Ｓ3などの硫化物電解質、またはＬｉ2Ｓ−ＳｉＳ2−Ｌｉ3ＰＯ4、Ｌｉ2Ｓ−ＳｉＳ2−Ｌｉ2ＳＯ4などの硫化物を含む無機化合物電解質を用いると、安全性をより高めることができることがある。
【００５１】
次に、本発明の多孔質フィルムをセパレータとして有するキャパシターについて説明する。キャパシターは、例えば、特開２０００−１０６３２７号公報に開示されているような公知の技術を使用することにより、製造することができる。
【００５２】
キャパシターとしては電気二重層キャパシターを挙げることができ、該キャパシターは電極、セパレータ、及び電解液から構成され、電解液に溶解している電解質が電極に吸着され、電解質と電極との間に形成される界面（電気二重層）に電気エネルギーを貯蔵するキャパシターである。
【００５３】
キャパシター用の電極には、炭素材料が用いられ、活性炭、カーボンブラック、ポリアセン等が使用でき、一般的にはヤシ殻などの原料を炭化、賦活することにより得られるミクロ孔（細孔直径は通常２０Å以下）主体の細孔を有する活性炭が用いられる。活性炭の全細孔容積は、通常、０．９５ｍｌ／ｇ未満であり、好ましくは、０．５ｍｌ／ｇ以上０．９３ｍｌ／ｇ以下である。全細孔容積が０．９５ｍｌ／ｇ未満であると単位体積あたりの静電容量が向上することから好ましい。また、活性炭は通常、５０μｍ以下、好ましくは３０μｍ以下、とりわけ好ましくは１０μｍ以下の平均粒径に粉砕される。活性炭を微細に粉砕することにより電極の嵩密度が向上し、内部抵抗を低減させることができる。
また、アルカリ金属及びアルカリ土類金属の金属分がほとんど含まれていない、すなわち、該金属分の含有量１００ｐｐｍ以下であるような活性炭は、該金属分による分極がなく、多くの電気二重層を与えることから、電極として好適に用いられる。通常、電極として成形しやすいように、電極には、さらに結合剤、導電剤などが含有される。
【００５４】
電極の製造方法としては、通常、集電体の上に活性炭、結合剤、導電剤等を含む混合物を成形する。具体的には、例えば、活性炭、結合剤、導電剤等に溶剤を添加した混合スラリーを集電体に、ドクターブレード法などで塗布または浸漬し乾燥する方法、例えば、活性炭、結合剤、導電剤等に溶剤を添加して混練、成形し、乾燥して得たシートを集電体表面に導電性接着剤等を介して接合した後にプレスおよび熱処理乾燥する方法、例えば、活性炭、結合剤、導電剤及び液状潤滑剤等からなる混合物を集電体上に成形した後、液状潤滑剤を除去し、次いで、得られたシート状の成形物を一軸又は多軸方向に延伸処理する方法などが挙げられる。電極をシート状とする場合、その厚みは、５０〜１０００μｍ程度である。
【００５５】
キャパシター用の電極に用いる前記の集電体の材料としては、例えば、ニッケル、アルミニウム、チタン、銅、金、銀、白金、アルミニウム合金、ステンレス等の金属、例えば、炭素素材、活性炭繊維にニッケル、アルミニウム、亜鉛、銅、スズ、鉛またはこれらの合金をプラズマ溶射、アーク溶射することによって形成されたもの、例えば、ゴム、スチレン−エチレン−ブチレン−スチレン共重合体（ＳＥＢＳ）など樹脂に導電剤を分散させた導電性フィルムなどが挙げられる。特に軽量で導電性に優れ、電気化学的に安定なアルミニウムが好ましい。
【００５６】
キャパシター用の電極に用いる前記の導電剤としては、例えば、グラファイト、カーボンブラック、アセチレンブラック、ケッチェンブラック、本発明とは異なる活性炭等の導電性カーボン；天然黒鉛、熱膨張黒鉛、鱗状黒鉛、膨張黒鉛等の黒鉛系導電剤；気相成長炭素繊維等の炭素繊維；アルミニウム、ニッケル、銅、銀、金、白金等の金属微粒子あるいは金属繊維；酸化ルテニウムあるいは酸化チタン等の導電性金属酸化物；ポリアニリン、ポリピロール、ポリチオフェン、ポリアセチレン、ポリアセン等の導電性高分子が挙げられる。少量で効果的に導電性が向上する点で、カーボンブラック、アセチレンブラック及びケッチェンブラックが特に好ましい。電極における導電剤の配合量は、本発明の活性炭１００重量部に対し、通常、５〜５０重量部程度、好ましくは、１０〜３０重量部程度である。
【００５７】
キャパシター用の電極に用いる前記の結合剤としては、例えば、フッ素化合物の重合体が挙げられ、フッ素化合物としては、例えば、フッ素化アルキル（炭素数１〜１８）（メタ）アクリレート、パーフルオロアルキル（メタ）アクリレート、パーフルオロアルキル置換アルキル（メタ）アクリレート、パーフルオロオキシアルキル（メタ）アクリレート、フッ素化アルキル（炭素数１〜１８）クロトネート、フッ素化アルキル（炭素数１〜１８）マレートおよびフマレート、フッ素化アルキル（炭素数１〜１８）イタコネート、フッ素化アルキル置換オレフィン（炭素数２〜１０程度、フッ素原子数１〜１７程度）、テトラフルオロエチレン、トリフルオロエチレン、フッ化ビニリデン、ヘキサフルオロプロピレンなどが挙げられる。またそれ以外に、フッ素原子を含まないエチレン性二重結合を含む単量体の付加重合体、デンプン、メチルセルロース、カルボキシメチルセルロース、ヒドロキシメチルセルロース、ヒドロキシエチルセルロース、ヒドロキシプロピルセルロース、カルボキシメチルヒドロキシエチルセルロース、ニトロセルロースなどの多糖類及びその誘導体；フェノール樹脂；メラミン樹脂；ポリウレタン樹脂；尿素樹脂：ポリイミド樹脂；ポリアミドイミド樹脂；石油ピッチ；石炭ピッチなどが挙げられる。結合剤としては、中でも、フッ素化合物の重合体が好ましく、とりわけ、テトラフルオロエチレンの重合体であるポリテトラフルオロエチレンが好ましい。結合剤として、複数種の結合剤を使用してもよい。電極における結合剤の配合量としては、活性炭１００重量部に対し、通常、０．５〜３０重量部程度、好ましくは２〜３０重量部程度である。
【００５８】
キャパシター用の電解液に溶解している電解質は、無機系電解質及び有機系電解質に大別される。無機系電解質としては、例えば、硫酸、塩酸、過塩素酸などの酸や、水酸化ナトリウム、水酸化カリウム、水酸化リチウム、水酸化テトラアルキルアンモニウムなどの塩基、塩化ナトリウム、硫酸ナトリウムなどの塩などが挙げられる。無機系電解質としては、中でも、硫酸水溶液が、安定性に優れ、電気二重層キャパシターを構成する材料に対する腐食性が低いことから好ましい。無機系電解質の濃度は、通常、０．２〜５ｍｏｌ（電解質）／Ｌ（電解液）程度であり、好ましくは、１〜２ｍｏｌ（電解質）／Ｌ（電解液）程度である。濃度が０．２〜５ｍｏｌ／Ｌであると、電解液中のイオン伝導性を確保することができる。無機系電解質は、通常、水と混合して電解液として用いる。
【００５９】
有機系電解質としては、例えば、ＢＯ33-、Ｆ-、ＰＦ6-、ＢＦ4-、ＡｓＦ6-、ＳｂＦ6-、ＣｌＯ4-、ＡｌＦ4-、ＡｌＣｌ4-、ＴａＦ6-、ＮｂＦ6-、ＳｉＦ62-、ＣＮ-、Ｆ（ＨＦ）n-（当該式中、ｎは１以上４以下の数値を表す）などの無機アニオンと後述する有機カチオンとの組み合わせ、後述する有機アニオンと有機カチオンとの組み合わせ、有機アニオンとリチウムイオン、ナトリウムイオン、カリウムイオン、水素イオンなどの無機カチオンとの組み合わせが挙げられる。
【００６０】
有機カチオンとは、カチオン性有機化合物であり、例えば、有機４級アンモニウムカチオン、有機４級ホスホニウムカチオンなどが挙げられる。有機４級アンモニウムカチオンとは、アルキル基（炭素数１〜２０）、シクロアルキル基（炭素数６〜２０）、アリール基（炭素数６〜２０）及びアラルキル基（炭素数７〜２０）からなる群から選ばれる炭化水素基が窒素原子に置換された４級のアンモニウムカチオンであり、有機第４級ホスホニウムカチオンとは前記と同様の炭化水素基がリン原子に置換された４級のホスホニウムカチオンである。置換される炭化水素基には、水酸基、アミノ基、ニトロ基、シアノ基、カルボキシル基、エーテル基、アルデヒド基などが結合されていてもよい。有機カチオンとしては、中でも、有機４級アンモニウムカチオンが好ましく、中でも、イミダゾリウムカチオンが好ましく、とりわけ、１−エチル−３−メチルイミダゾリウム（ＥＭＩ+）であると、単位体積あたりの静電容量が増加する傾向があることから好ましい。
【００６１】
有機アニオンとは、置換基を有していてもよい炭化水素基を含むアニオンであり、例えば、Ｎ（ＳＯ2Ｒf）2-、Ｃ（ＳＯ2Ｒf）3-、ＲfＣＯＯ-、およびＲfＳＯ3-（Ｒfは炭素数１〜１２のパーフルオロアルキル基を表す）からなる群より選ばれたアニオン、及び、次に示す有機酸（カルボン酸、有機スルホン酸、有機リン酸）又はフェノールから活性水素原子を除いたアニオンなどが挙げられる。アニオンとしては、無機アニオンが好ましく、とりわけ、ＢＦ4-、ＡｓＦ6-、ＳｂＦ6-が好ましく、中でもとりわけ、ＢＦ4-が、静電容量が向上する傾向があることから好ましい。
【００６２】
電解液に含まれる有機極性溶媒としては、カーボネート類、ラクトン類およびスルホキシド類からなる群より選ばれた少なくとも１種を主成分とする溶媒であり、好ましくは、プロピレンカーボネート、エチレンカーボネート、ブチレンカーボネート、スルホラン、３−メチルスルホラン、アセトニトリル、ジメチルカーボネート、エチルメチルカーボネート、γ−ブチロラクトン、エチレングリコールおよびジエチルカーボネートからなる群より選ばれた少なくとも１種を主成分とする溶媒である。とりわけ好ましくは、エチレンカーボネート、プロピレンカーボネート、γ−ブチロラクトン、スルホランからなる群より選ばれた少なくとも１種を主成分とする溶媒である。ここで「主成分とする」とは、溶媒のうち、５０重量％以上、好ましくは７０重量％以上、当該化合物が占めることをいい、このように有機極性溶媒の含有量が高いほどキャパシターの長期耐久性や作動電圧を向上させることができる。電解質を溶解する有機極性溶媒としては、異なる２種類以上の溶媒の混合物であってもよい。
【００６３】
上記のキャパシター用の電極、電解液、および本発明の多孔質フィルムをセパレータとして用いてキャパシターを製造する方法としては、例えば、一対のシート状電極についてセパレータを介して巻回して電極群を作製し、該電極群に電解液を含浸させて有底円筒型ケースに収容して製造する方法、矩形の電極および矩形のセパレータを交互に積層して電極群を作製し、該電極群に電解液を含浸させて有底角型ケースに収容して製造する方法、を挙げることができる。
【実施例】
【００６４】
次に、本発明を実施例によりさらに詳細に説明する。尚、多孔質フィルムの評価、多孔質フィルムをセパレータとして非水電解質二次電池の製造および評価は、次のようにして行った。
【００６５】
多孔質フィルムの評価
（１）厚み測定
多孔質フィルムの厚みは、ＪＩＳ規格（Ｋ７１３０−１９９２）に従い、測定した。
（２）ガーレー法による透気度の測定
多孔質フィルムの透気度は、ＪＩＳ  Ｐ８１１７に基づいて、株式会社安田精機製作所製のデジタルタイマー式ガーレー式デンソメータで測定した。
（３）空孔率
多孔質フィルムのサンプルを一辺の長さ１０ｃｍの正方形に切り取り、重量Ｗ（ｇ）と厚みＤ（ｃｍ）を測定した。サンプルを構成する材料の重量（Ｗｉ）を計算し、Ｗｉとサンプルを構成する材料の真比重（ｇ／ｃｍ3）とから、次式より空孔率（体積％）を求めた。
空孔率（体積％）＝１００×｛１−（Ｗ１／真比重１＋Ｗ２／真比重２＋・・＋Ｗｎ／真比重ｎ）／（１０×１０×Ｄ）｝
【００６６】
セパレータとして多孔質フィルムを有する非水電解質二次電池の製造および評価
（１）正極シートの作製
カルボキシメチルセルロース、ポリテトラフルオロエチレン、アセチレンブラック、正極活物質であるコバルト酸リチウム粉末および水を分散混練し、正極用電極合剤のペーストを得た。このペーストに含有される各成分の重量比としては、カルボキシメチルセルロース：ポリテトラフルオロエチレン：アセチレンブラック：コバルト酸リチウム粉末：水の重量比で０．７５：４．５５：２．７：９２：４５であった。該ペーストを正極集電体である厚さ４０μｍＡｌ箔に塗布し、乾燥、ロールプレスし、正極シートを得た。
【００６７】
（２）コイン電池の作製
多孔質フィルムからなるセパレータと、正極シート、負極としての金属リチウムとを、正極シート、セパレータ、金属リチウムの順になるように重ねてコインセル容器内に入れ、電解液として、エチレンカーボネートとジメチルカーボネートとエチルメチルカーボネートの体積比１６：１０：７４混合液にＬｉＰＦ6を１モル／リットルとなるように溶解した電解液を含浸した後、フタをかしめてコインセルを得た。コインセルの作製は、アルゴン置換したグローブボックス内で実施した。
【００６８】
（４）コインセルの充放電性能評価
上記のようにして得られたコインセルを用いて、充放電試験を実施し、電池のレート特性（大電流放電特性）の評価を行った。
＜レート特性評価＞
充電条件としては、充電最大電圧４．３Ｖ、充電時間８時間、充電電流０．２Ｃの条件で行い、放電条件としては、放電最小電圧３．０Ｖ、放電電流０．２Ｃ、２Ｃの条件で行った。
【００６９】
実施例１
（１）塗工液の製造
ＮＭＰ４２００ｇに塩化カルシウム２７２．７ｇを溶解した後、パラフェニレンジアミン１３２．９ｇを添加して完全に溶解させた。得られた溶液に、テレフタル酸ジクロライド（以下、ＴＰＣと略す）２４３．３ｇを徐々に添加して重合し、パラアラミドを得て、さらにＮＭＰで希釈して、濃度２．０重量％のパラアラミド溶液（Ａ）を得た。得られたパラアラミド溶液１００ｇに、アルミナ粉末（ａ）２ｇ（日本アエロジル社製、アルミナＣ、数平均粒径０．０２μｍ（Ｄ2に相当）、粒子は略球状で、粒子のアスペクト比は１）とアルミナ粉末（ｂ）２ｇ（住友化学株式会社製スミコランダム、ＡＡ０３、数平均粒径０．３μｍ（Ｄ1に相当）、粒子は略球状で、粒子のアスペクト比は１）とをフィラーとして計４ｇ添加して混合し、ナノマイザーで３回処理し、さらに１０００メッシュの金網で濾過、減圧下で脱泡して、スラリー状塗工液（Ｂ）を製造した。パラアラミドおよびアルミナ粉末の合計重量に対するアルミナ粉末（フィラー）の重量は、６７重量％となる。また、Ｄ2／Ｄ1は０．０７となる。
【００７０】
（２）セパレータの製造および評価
厚み１００μｍのＰＥＴフィルムの上に、テスター産業株式会社製バーコーターにより、該ＰＥＴフィルムの上にスラリー状塗工液（Ｂ）を塗工した。ＰＥＴフィルム上の塗工された塗工膜を一体にしたまま、貧溶媒である水中に浸漬させ、パラアラミド多孔質膜を析出させた後、溶媒を乾燥させた後、ＰＥＴフィルムより剥離させて、多孔質フィルム１を得た。多孔質フィルム１の厚みは２５μｍであった。多孔質フィルム１の透気度は３００秒／１００ｃｃ、空孔率は６０％であった。多孔質フィルム１の断面を走査型電子顕微鏡（ＳＥＭ）により観察をしたところ、０．０３μｍ〜０．０６μｍ程度の微細孔と０．１μｍ〜１μｍ程度の微細孔を有することがわかった。
【００７１】
（３）非水電解質二次電池の評価
多孔質フィルム１を用いて、上記のようにして得たコインセルにつき、レート特性を評価したところ、０．２Ｃ放電時における容量に対する２Ｃ放電時における容量の比（２Ｃ／０．２Ｃ）は７０％であった。
【００７２】
比較例１
実施例１におけるフィラーを、アルミナ粉末（ａ）４ｇ（日本アエロジル社製、アルミナＣ、平均粒子径０．０２μｍ）のみを用いて添加した以外は、実施例１と同様にして、多孔質フィルム２を得た。多孔質フィルム２の厚みは２０μｍであった。多孔質フィルム２の透気度は５００秒／１００ｃｃ、空孔率は６０％であった。多孔質フィルム２における耐熱層の表面を走査型電子顕微鏡（ＳＥＭ）により観察をしたところ、０．０３μｍ〜０．０６μｍ程度の孔であった。
【００７３】
多孔質フィルム２を用いて、上記のようにして得たコインセルにつき、レート特性を評価したところ、０．２Ｃ放電時における容量に対する２Ｃ放電時における容量の比（２Ｃ／０．２Ｃ）は５０％であった。